ВСПОМОГАТЕЛЬНЫЙ АККУМУЛЯТОР С НЕВОДНЫМ ЭЛЕКТРОЛИТОМ И СПОСОБ ЕГО ИЗГОТОВЛЕНИЯ

1. Вспомогательный аккумулятор с неводным электролитом, содержащий:
токособирающую фольгу отрицательного электрода и
смесевой слой отрицательного электрода, который расположен на токособирающей фольге отрицательного электрода, причем
смесевой слой отрицательного электрода содержит множество гранулированных частиц, а
каждая из гранулированных частиц содержит активный материал отрицательного электрода и покрывающую пленку, причем
покрывающая пленка сформирована на поверхности активного материала отрицательного электрода, при этом
покрывающая пленка включает в себя первую пленку и вторую пленку, при этом первая пленка образована на поверхности активного материала отрицательного электрода, а вторая пленка образована на первой пленке, причем
первая пленка содержит полимер карбоксиметилцеллюлоза, а вторая пленка содержит полимер полиакриловая кислота.
2. Вспомогательный аккумулятор с неводным электролитом по п. 1, в котором при измерении с помощью рентгеновской фотоэлектронной спектроскопии толщина первой пленки составляет не менее 0,05 мкм и не более 0,15 мкм.
3. Вспомогательный аккумулятор с неводным электролитом по п. 1 или 2, в котором при измерении с помощью рентгеновской фотоэлектронной спектроскопии толщина второй пленки составляет не менее 0,40 мкм и не более 1,00 мкм.
4. Вспомогательный аккумулятор с неводным электролитом по п. 3, в котором при измерении с помощью рентгеновской фотоэлектронной спектроскопии толщина второй пленки составляет не менее 0,40 мкм и не более 0,80 мкм.
5. Способ изготовления вспомогательного аккумулятора с неводным электролитом, при этом способ отличается тем, что включает:
формирование первых пленок на соответствующих поверхностях активных материалов отрицательного электрода, причем первые пленки содержат полимер карбоксиметилцеллюлоза,
формирование вторых пленок на соответствующих первых пленках, причем вторые пленки содержат полимер полиакриловая кислота,
получение гранулированного материала, содержащего множество гранулированных частиц путем гранулирования активных материалов отрицательного электрода, включая первые пленки и вторые пленки,
получение смесевого слоя отрицательного электрода путем формирования гранулированного материала в листовую форму и
расположение смесевого слоя отрицательного электрода на токособирающей фольге тока отрицательного электрода.
6. Способ изготовления вспомогательного аккумулятора с неводным электролитом по п. 5, в котором содержание твердых долей гранулированного материала составляет не менее 65% по массе и не более 85% по массе.
7. Способ изготовления вспомогательного аккумулятора с неводным электролитом по п. 5 или 6, в котором
количество для смешивания полимера карбоксиметилцеллюлоза составляет не менее 0,50 частей по массе и не более 1,07 частей по массе относительно 100 частей по массе активных материалов отрицательного электрода.
8. Способ изготовления вспомогательного аккумулятора с неводным электролитом по п. 5 или 6, в котором
количество для смешивания полимера карбоксиметилцеллюлоза составляет не менее 0,36 частей по массе и не более 1,07 частей по массе относительно 100 частей по массе активных материалов отрицательного электрода, и
количество для смешивания полимера полиакриловая кислота составляет не менее 0,50 частей по массе и не более 1,00 частей по массе по отношению к 100 частям по массе активных материалов отрицательного электрода.